ПРЕПАРАТ ДЛЯ ВОССТАНОВЛЕНИЯ ЭКСПЛУАТАЦИОННЫХ СВОЙСТВ ИЗДЕЛИЙ ИЗ ТКАНЕЙ
PREPARATION FOR RECOVERY OF PERFORMANCE CHARACTERISTICS OF PRODUCTS MADE OF FABRIC

Изобретение относится к текстильной промышленности, в частности к перепропиточным химическим составам для восстановления утраченных эксплуатационных свойств изделиям из тканей.
Специальные целлюлозосодержащие ткани идут для производства палаток, тентов для укрытия техники, для декоративно-отделочных изделий для интерьера гостиниц и транспортных средств.
Для создания наиболее эффективных тканей применяют комбинированные пропитки, для чего используют различные пропиточные составы.
Известен огнебиозащитный пропиточный состав, содержащий антисептик - кремнефтористый аммоний, антипирен-сульфат аммония и дополнительно нитроаммофоску и сульфонол (патент RU №2147028, С09К 21/04, опубл. 27.03.2000).
Однако полученные изделия обладают невысоким сроком службы, довольно быстро, по истечении двенадцати месяцев эксплуатации, теряют экспуатационные свойства.
Известен огне-био-влагозащитный пропиточный состав, содержащий антисептик - кремнефтористый аммоний, антипирен - диаммоний фосфат, алюмосиликатный наполнитель и казеиновый клей (авторское свидетельство SU №279020, С09К 21/04, опубл. 21.08.1970).
Однако в условиях повышенной влажности огнезащита изделий неудовлетворительна.
Известен способ свето-биостойской и водоупорной отделки тканей на основе льняного волокна путем пропитки водными растворами, содержащими органический дубитель с добавками, сернокислую медь, сернистый натрий, мыльно-парафиновую эмульсию, ацетат алюминия или циркония (авторское свидетельство SU №1819929, D06М 15/263; 13/02, опубл. 27.03.2000).
Как показывает практика, в условиях эксплуатации изделия, обработанные известными составами, утрачивают свои эксплуатационные свойства.
Для восстановления утраченных свойств используют перепропиточные химические составы.
Известен препарат для восстановления биоводоупорных свойств изделий из целлюлозосодержащих тканей специального назначения, включающий бутадиен-стирольный каучук в виде 50%-ного латекса, красящее вещество с фунгицидными свойствами 4, 5, 6 - трихлорбензоксазолон - 2; щелочной агент и воду (патент RU №2091528, D06М 15/692, опубл. 27.09.1997).
Изделие обработанное известным препаратом, сохраняет специальные свойства в течение 24 месяцев эксплуатации, при этом оно значительно теряет прочностные характеристики и имеет узкий диапазон защитных свойств.
Наиболее близким по своей сущности является известный состав для перепропитки изделий из целлюлозосодержащих тканей, включающий связующее - полистирол, растворитель - дихлорэтан, краситель (биоцид) - трилан и фосфорорганический антипирен - фломан (Кочаров С.А. и др. Разработка метода восстановления эксплуатационных свойств тканей для укрытий. Сборник научных трудов ЦНИИЛКА. - М., - ЦНИИТЭ ЛЕГПРОМ, 1991, с.138).
Известный состав придает изделиям огне-био-водоупорные свойства которые сохраняются в течение 12 месяцев эксплуатации, они имеют низкий срок восстановления эксплуатационных свойств и процесс переработки требует специального оборудования.
Задачей настоящего изобретения является создание наиболее эффективного препарата для восстановления комплекса необходимых свойств изделий, утраченных в процессе эксплуатации.
Техническим результатом является улучшение эффективности отделки за счет повышения прочностно-эстетических характеристик и обеспечения устойчивого эффекта огнезащищенности к мокрым обработкам.
Данный технический результат достигается тем, что предлагаемый препарат для восстановлений эксплуатационных свойств изделий из тканей, включающий связующее, антипирен, красящее вещество с фунгицидными свойствам и растворитель, согласно изобретению дополнительно содержит триэтаноламин и уксусную кислоту, а в качестве связующего он содержит желатин, или казеин, или столярный, или мездровый клей, в качестве антипирена - борат цинка, и/или магния, и/или олова и хлорпарафин с содержанием хлора не менее 62%; в качестве красящего вещества с фунгицидными свойствами - металлическое мыло на основе стеарата или олеата металлов переменной валентности, выбранных из группы, включающей алюминий, цирконий, цинк, медь, железо, в качестве растворителя - воду, при следующем соотношении компонентов, мас.%:
Связующее
6-10
Борат цинка и/или магния и/или олова
10-15
Хлорпарафин с содержанием хлора не
менее 62%
20-35
Красящее вещество с фунгицидными
свойствами
4-10
Триэтаноламин
4-7
Уксусная кислота
8-10
Вода
остальное
Известные составы для перепропитки содержат полимерные связующие вещества, в качестве которых используют синтетические полимеры, каучуки, латексы, синтетические смолы. Эти вещества являются довольно дорогими и в настоящее время их производственная база ограничена, а сам процесс перепропитки требует специальных условий и средств защиты рабочих.
В предлагаемом препарате в качестве связующего введен белок животного происхождения - желатин, казеин, столярный и мездровый клей.
Введение соединений металлов цинка, магния, олова с окислами бора, а именно бората цинка, и/или магния, и/или олова в сочетании с хлорпарафином с содержанием хлора не менее 62% обеспечивает высокую огнестойкость, изделие не горит.
Одним из основных требований, предъявляемых к тканям, является повышение их эксплуатационной надежности, т.е. способности сохранять свои защитные свойства в процессе эксплуатации. Показатель прочности также выступает одним из критериев долговечности эксплуатационных свойств.
Основным недостатком тканей является малый срок службы, выражающейся не только в утрате защитных свойств, но и в изменении внешнего вида ткани. В процессе эксплуатации ткань приобретает тусклый оттенок, изменяется интенсивность и яркость окраски, уменьшается прочность, утрачиваются защитные свойства.
В результате нанесения препарата на ткань образуются прочные связи, ткань превращается в плотный эластичный композит, обладающий высокими прочностно-эстетическими характеристиками. Изделия, изготовленные из этих тканей, сохраняют высокую прочность и насыщенную окраску в течение срока эксплуатации более 24 месяцев, высокую водоупорность и огнезащищенность к мокрым обработкам.
В препарате по изобретению каждый компонент известен, но их совокупность и предлагаемые количественные соотношения дают новый неожиданных результат, не присущий признакам их раздельного введения. Заявленный качественный и количественный состав препарата обеспечивает достижение технического результата, и их изменение в сторону уменьшения или увеличения не приводит к высокому результату.
Предлагаемое изобретение иллюстрируется следующими примерами.
Препарат для восстановления эксплуатационных свойств изделий из тканей специального назначения перед нанесением на изделие предварительно разбавляют двумя, тремя частями теплой воды. Полученный рабочий препарат на рабочем месте наносят на изделие кистью или малярным валиком с последующей сушкой.
Конкретные составы препарата и эксплуатационные характеристики представлены в табл. 1 и 2. В таблице 1 даны конкретные составы препарата по примерам, пример 1 - сравнительный, примеры 2-5 - по изобретению.
В таблице 2 представлены эксплуатационные свойства тканей, прошедших трехгодичную эксплуатацию на стенде в Московской области и утративших свои эксплуатационные свойства, пропитанных предлагаемым препаратом.
Как видно из таблицы 2, ткани, пропитанные препаратом по изобретению, обладают огне-био-водоупорными свойствами, а именно у них восстановлены эксплуатационные свойства, так огнестойкость ткани после 5 стирок в холодной воде не изменяется, ткань не горит и не тлеет, водоупорность составляет до 250 мм вод. ст., фунгицидность, по грибостойкости равна 0 баллов, при этом прочность ткани арт.11266 увеличивается после перепропитки до 78,6 кгс вместо 65,0 кгс и до 58,1 кгс вместо 47,0 кгс, арт. 3122.
Таким образом, разработан эффективный препарат для восстановления огне-био-водоупорных свойств изделий из тканей, утраченных в процессе эксплуатации, что позволяет его широко использовать без дополнительных условий и специального оборудования.
Использование предлагаемого препарата повышает и обеспечивает изделиям устойчивый эффект огнезащищенности к мокрым обработкам, предает повышенную прочность и насыщенную окраску, что очень важно для изделий, которые эксплуатируют в естественных погодных условиях.